(57)【特許請求の範囲】
【請求項１】
成膜容器と、基板上に所定の膜を形成する時に、前記成膜容器内に原料ガスおよび酸化ガスを交互に供給するガス供給部と、前記成膜容器内に交互に供給された原料ガスおよび酸化ガスを排気する排気部とを備え、
前記成膜容器内には、酸化ガスを用いてプラズマを発生するアンテナアレイと、前記基板が載置される基板ステージとが配設され、
前記アンテナアレイは、棒状のアンテナ本体が誘電体で被覆された複数のアンテナ素子が平行に配設されて構成され、当該アンテナアレイは、前記基板ステージ上に前記基板が載置される位置よりも、前記成膜容器の側壁に形成された供給孔から前記基板ステージに向けて供給される酸化ガスのガス流方向の上流側の空間に配設され、前記アンテナアレイの、酸化ガスのガス流方向の下流側の端部と、前記基板ステージ上に前記基板が載置される位置の、前記アンテナアレイ側の端部と、の間の前記成膜容器の壁に、原料ガスの供給孔が設けられていることを特徴とする原子層成長装置。
【請求項２】
成膜容器と、基板上に所定の膜を形成する時に、前記成膜容器内に原料ガスおよび窒化ガスを交互に供給するガス供給部と、前記成膜容器内に交互に供給された原料ガスおよび窒化ガスを排気する排気部とを備え、
前記成膜容器内には、窒化ガスを用いてプラズマを発生するアンテナアレイと、前記基板が載置される基板ステージとが配設され、
前記アンテナアレイは、棒状のアンテナ本体が誘電体で被覆された複数のアンテナ素子が平行に配設されて構成され、当該アンテナアレイは、前記基板ステージ上に前記基板が載置される位置よりも、前記成膜容器の側壁に形成された供給孔から前記基板ステージに向けて供給される窒化ガスのガス流方向の上流側の空間に配設され、前記アンテナアレイの、窒化ガスのガス流方向の下流側の端部と、前記基板ステージ上に前記基板が載置される位置の、前記アンテナアレイ側の端部と、の間の前記成膜容器の壁に、原料ガスの供給孔が設けられていることを特徴とする原子層成長装置。
【請求項３】
原料ガスのガス流が、前記基板ステージの方向に向かって斜めに供給されるように、前記原料ガスの供給孔の向きが設定されていることを特徴とする請求項１または２に記載の原子層成長装置。
【請求項４】
前記原料ガスのガス流が、前記基板ステージに到達する前に、前記成膜容器の上壁、側壁および下壁のいずれかに当たるように、前記原料ガスの供給孔の向きが設定されていることを特徴とする請求項３に記載の原子層成長装置。
【請求項５】
前記複数のアンテナ素子の各々は、前記基板ステージの面と平行な方向に配置され、前記複数のアンテナ素子の配列方向は、前記基板ステージの面と平行な方向であることを特徴とする請求項１〜４のいずれかに記載の原子層成長装置。
【請求項６】
前記複数のアンテナ素子の各々は、前記基板ステージの面と平行な方向に配置され、前記複数のアンテナ素子の配列方向は、前記基板ステージの面と垂直な方向であることを特徴とする請求項１〜４のいずれかに記載の原子層成長装置。
【請求項７】
前記基板ステージの上面を含む、前記成膜容器の下壁は、前記基板上に所定の膜を形成する時に面一となるように形成されていることを特徴とする請求項１〜６のいずれかに記載の原子層成長装置。
【発明の詳細な説明】
【技術分野】
【０００１】
本発明は、基板上に原子層単位で薄膜を形成する原子層成長（以下、省略してＡＬＤ（Atomic Layer Deposition）ともいう）装置に関するものである。
【背景技術】
【０００２】
ＡＬＤ法は、形成しようとする膜を構成する元素を主成分とする２種類のガスを成膜対象基板上に交互に供給し、基板上に原子層単位で薄膜を形成することを複数回繰り返して所望厚さの膜を形成する薄膜形成技術である。例えば、基板上にＳｉＯ2膜を形成する場合、Ｓｉを含む原料ガスとＯを含む酸化ガスが用いられる。また、基板上に窒化膜を形成する場合、酸化ガスの代わりに窒化ガスが用いられる。
【０００３】
ＡＬＤ法では、原料ガスを供給している間に１層あるいは数層の原料ガスだけが基板表面に吸着され、余分な原料ガスは成長に寄与しない。これを、成長の自己停止作用（セルフリミット機能）という。
【０００４】
ＡＬＤ法は、一般的なＣＶＤ（Chemical Vapor Deposition）法と比較して高い段差被覆性と膜厚制御性を併せ持ち、メモリ素子のキャパシタや、「high-kゲート」と呼ばれる絶縁膜の形成への実用化が期待されている。また、３００℃程度の低温で絶縁膜が形成可能であるため、液晶ディスプレイなどのように、ガラス基板を用いる表示装置の薄膜トランジスタのゲート絶縁膜の形成への適用なども期待されている。
【０００５】
以下、従来のＡＬＤ装置について説明する。
【０００６】
図６は、従来のＡＬＤ装置の構成を表す一例の概略図である。同図に示すＡＬＤ装置７０は、成膜容器（成膜チャンバ）１２と、ガス供給部１５と、排気部１７とによって構成されている。
【０００７】
成膜容器１２は、金属製の中空箱形である。成膜容器１２の内部には、上壁側から下壁側に向かって順に、所定径の複数の孔が開孔されたシャワーヘッド２９、複数のアンテナ素子２６からなるアンテナアレイ２８、ヒータ３０を内蔵する基板ステージ３２が配設されている。成膜容器１２とシャワーヘッド２９は接地されている。アンテナアレイ２８は、複数のアンテナ素子２６を所定の間隔で平行に配設することによって構成される仮想平面が基板ステージ３２と平行に配設されている。
【０００８】
アンテナ素子２６は、図７に上方からの平面図を示すように、高周波電力の波長の（２ｎ＋１）／４倍（ｎは０または正の整数）の長さの導電体からなる棒状のモノポールアンテナ（アンテナ本体）３９が、誘電体からなる円筒部材４０に収納されたものである。高周波電力供給部３４で発生された高周波電力が分配器３６で分配され、各々のインピーダンス整合器３８を介して各々のアンテナ素子２６に供給されると、アンテナ素子２６の周囲にプラズマが発生される。
【０００９】
各々のアンテナ素子２６は、本出願人が特許文献１で提案したものであり、成膜容器１２の対向する２つの側壁（図６において、紙面の手前側と奥手側の側壁）の間を延びるように、電気的に絶縁されて成膜容器１２側壁に取り付けられている。また、各々のアンテナ素子２６は、所定の間隔で平行に配設されており、隣接して配設されたアンテナ素子２６間の給電位置が互いに対向する側壁になるように配設されている。
【００１０】
基板ステージ３２は、成膜容器１２の内壁面よりも小さい寸法の矩形の金属板である。基板ステージ３２は、図示していない支持部材によって、成膜容器１２内に水平に配設されている。
【００１１】
次に、ＡＬＤ装置７０の成膜時の動作を説明する。
【００１２】
成膜時には、基板ステージ３２上面に基板４２が載置される。また、基板ステージ３２がヒータ３０で加熱され、基板ステージ３２上に載置された基板４２は、成膜が終了するまで所定の温度に保持される。
【００１３】
例えば、基板表面にＳｉＯ2膜を形成する場合、成膜容器１２内が排気部１７により真空引きされた後、Ｓｉ成分を含む原料ガスが、ガス供給部１５から、供給管１９ａ、成膜容器１２の上壁に形成された供給孔２１ａを介して成膜容器１２内へ垂直方向に供給される。これにより、シャワーヘッド２９の孔を介して基板４２表面に原料ガスが供給され、吸着される。なお、この時、アンテナ素子２６によりプラズマは発生されない。
【００１４】
続いて、原料ガスの供給が停止され、基板４２表面に吸着された原料ガス以外の余剰の原料ガスが、排気部１７により、成膜容器１２内から、成膜容器１２の下壁に形成された排気孔２５、排気管２３を介して垂直方向に排気される。
【００１５】
続いて、酸化ガスが、ガス供給部１５から、供給管１９ｂ、成膜容器１２の上壁に形成された供給孔２１ｂを介して成膜容器１２内に垂直方向に供給される。この時同時に、高周波電力供給部３４から高周波電力が各々のアンテナ素子２６に供給される。これにより、各々のアンテナ素子２６の周囲に、シャワーヘッド２９の孔を介して供給された酸化ガスを用いてプラズマが発生され、基板４２表面に吸着された原料ガスが酸化される。
【００１６】
その後、酸化ガスの供給およびアンテナ素子２６への高周波電力の供給が停止され、酸化に寄与しない余剰の酸化ガスや反応生成物が、排気部１７により、成膜容器１２の下壁に形成された排気孔２５、排気管２３を介して、垂直方向に排気される。
【００１７】
以上のように、原料ガスの供給→余剰原料ガスの排気→酸化ガスの供給→余剰酸化ガスの排気からなる一連の工程により、基板４２上にＳｉＯ2膜が原子層単位で形成される。この工程を数回繰り返すことにより、基板４２上に所定膜厚のＳｉＯ2膜が形成される。
【００１８】
【特許文献１】特開２００３−８６５８１号公報
【発明の開示】
【発明が解決しようとする課題】
【００１９】
図６に示すＡＬＤ装置７０のように、基板４２の上方にアンテナアレイ２８を配置すると、プラズマにより、形成される膜にダメージが与えられ、膜質が低下するという問題がある。また、原料ガスがアンテナ素子２６の表面に直接当たるため、アンテナ素子２６の表面にも膜が堆積しやすい構造となっている。それゆえ、成膜レートが低下する、アンテナ素子２６表面に堆積した膜の一部や気相中で生成された反応生成物（微粒子）等を含むパーティクルの発生が増加する、といった問題が生じている。
【００２０】
本発明の目的は、前記従来技術の問題点を解消し、形成される膜のプラズマによるダメージを低減するとともに、成膜レートを向上し、かつ、パーティクルの発生を抑制することができる原子層成長装置を提供することにある。
【課題を解決するための手段】
【００２１】
上記目的を達成するために、本発明は、成膜容器と、基板上に所定の膜を形成する時に、前記成膜容器内に原料ガスおよび酸化ガスを交互に供給するガス供給部と、前記成膜容器内に交互に供給された原料ガスおよび酸化ガスを排気する排気部とを備え、
前記成膜容器内には、酸化ガスを用いてプラズマを発生するアンテナアレイと、前記基板が載置される基板ステージとが配設され、
前記アンテナアレイは、棒状のアンテナ本体が誘電体で被覆された複数のアンテナ素子が平行に配設されて構成され、当該アンテナアレイは、前記基板ステージ上に前記基板が載置される位置よりも、前記成膜容器の側壁に形成された供給孔から前記基板ステージに向けて供給される酸化ガスのガス流方向の上流側の空間に配設され、前記アンテナアレイの、酸化ガスのガス流方向の下流側の端部と、前記基板ステージ上に前記基板が載置される位置の、前記アンテナアレイ側の端部と、の間の前記成膜容器の壁に、原料ガスの供給孔が設けられていることを特徴とする原子層成長装置を提供するものである。
【００２２】
また、本発明は、成膜容器と、基板上に所定の膜を形成する時に、前記成膜容器内に原料ガスおよび窒化ガスを交互に供給するガス供給部と、前記成膜容器内に交互に供給された原料ガスおよび窒化ガスを排気する排気部とを備え、
前記成膜容器内には、窒化ガスを用いてプラズマを発生するアンテナアレイと、前記基板が載置される基板ステージとが配設され、
前記アンテナアレイは、棒状のアンテナ本体が誘電体で被覆された複数のアンテナ素子が平行に配設されて構成され、当該アンテナアレイは、前記基板ステージ上に前記基板が載置される位置よりも、前記成膜容器の側壁に形成された供給孔から前記基板ステージに向けて供給される窒化ガスのガス流方向の上流側の空間に配設され、前記アンテナアレイの、窒化ガスのガス流方向の下流側の端部と、前記基板ステージ上に前記基板が載置される位置の、前記アンテナアレイ側の端部と、の間の前記成膜容器の壁に、原料ガスの供給孔が設けられていることを特徴とする原子層成長装置を提供する。
【００２３】
ここで、原料ガスのガス流が、前記基板ステージの方向に向かって斜めに供給されるように、前記原料ガスの供給孔の向きが設定されていることが好ましい。また、前記原料ガスのガス流が、前記基板ステージに到達する前に、前記成膜容器の上壁、側壁および下壁のいずれかに当たるように、前記原料ガスの供給孔の向きが設定されていることが好ましい。
【００２４】
また、前記複数のアンテナ素子の各々は、前記基板ステージの面と平行な方向に配置され、前記複数のアンテナ素子の配列方向は、前記基板ステージの面と平行な方向であるか、前記基板ステージの面と垂直な方向であることが好ましい。
【００２５】
また、前記基板ステージの上面を含む、前記成膜容器の下壁は、前記基板上に所定の膜を形成する時に面一となるように形成されていることが好ましい。
【発明の効果】
【００２６】
本発明において、アンテナアレイは、基板上方ではなく、基板端部から離れた場所に配設されるので、形成される膜のプラズマによるダメージを低減し、膜質を向上させることができる。また、原料ガスがアンテナ素子の表面に直接当たらない構造であるため、アンテナ素子の表面に膜が堆積しにくい。そのため、成膜レートの向上、パーティクルの発生の低減という優れた効果を得ることができる。
【発明を実施するための最良の形態】
【００２７】
以下に、添付の図面に示す好適実施形態に基づいて、本発明の原子層成長装置を詳細に説明する。
【００２８】
図１は、本発明のＡＬＤ装置の構成を表す一実施形態の概略図である。同図に示すＡＬＤ装置１０は、ＡＬＤ法を適用して、形成しようとする膜を構成する元素を主成分とする２種類の成膜ガス（原料ガス、および、酸化ガスないし窒化ガス）を成膜対象基板上に交互に供給する。その時、反応活性を高めるためにプラズマを生成して基板上に原子層単位で原料ガスの酸化膜ないし窒化膜を形成する。上記処理を１サイクルとして、処理を複数サイクル繰り返すことにより所望厚さの膜を形成する。
【００２９】
ＡＬＤ装置１０は、成膜容器１２と、ガス供給部１４と、真空ポンプなどの排気部１６，１７とによって構成されている。以下、基板上に酸化膜を形成する場合を例に挙げて説明するが、窒化膜の場合も同様である。
【００３０】
ここで、ガス供給部１４は、それぞれ、供給管１８ａ、１８ｂを介して、成膜容器１２（後述する成膜室４８）の上壁および一方の側壁（図中左壁）に形成された供給孔２０ａ、２０ｂに接続されている。ガス供給部１４は、供給管１８ａおよび供給孔２０ａを介して、成膜室４８内に原料ガスを、例えば、約４５°の角度で図中基板ステージ３２の方向に向かって右斜め下方向に供給する、ないしは、供給管１８ｂおよび供給孔２０ｂを介して、成膜室４８内に、例えば、酸素ガスやオゾンガスなどの酸化ガスを水平方向に供給する。原料ガスと酸化ガスの供給は交互に行われる。
【００３１】
図２に示すように、供給孔２０ｂの成膜容器１２内壁面側には、図１中、紙面に垂直な方向に延び、その延在方向に沿って複数の孔５２が所定の間隔で形成されたシャワーヘッド５４が設けられている。ガス供給部１４から、供給管１８ｂおよび供給孔２０ｂを介して供給された酸化ガスは、成膜容器１２の壁内に設けられ、シャワーヘッド５４の延在方向に沿って延びる拡散室５６内で拡散された後、シャワーヘッド５４に形成された複数の孔５２を介して成膜室４８内に供給される。これにより、成膜室４８内に酸化ガスを均一に供給することができる。供給孔２０ａの場合も同様である。
【００３２】
一方、排気部１６は、排気管２２を介して、成膜室４８の、左壁に対向する側壁（図中右壁）に形成された排気孔２４に接続されている。排気部１６は、排気孔２４および排気管２２を介して、成膜室４８内に交互に供給された原料ガスおよび酸化ガスを水平方向に排気する。また、排気部１７は、排気管２３を介して、成膜容器１２（後述する真空室（ロードロック室）５０）の下壁に形成された排気孔２５に接続されている。排気部１７は、基本的に、排気孔２５および排気管２３を介して真空室５０を真空引きする。
【００３３】
図示省略しているが、供給管１８ａ、１８ｂの途中には、ガス供給部１４と成膜室４８との導通を制御する開閉弁（例えば、電磁弁）が設けられ、排気管２２，２３の途中には、それぞれ、排気部１６，１７と成膜室４８および真空室５０との導通を制御する開閉弁が設けられている。
【００３４】
ガス供給部１４から成膜容器１２の成膜室４８内にガスを供給する場合には供給管１８ａ、１８ｂのいずれかの開閉弁が開放され、成膜室４８内にガスを供給する。成膜室４８内に供給されたガスを排気する場合には排気管２２の開閉弁が開放される。また、成膜容器１２の真空室５０を真空引きする場合には排気管２３の開閉弁が開放される。
【００３５】
成膜容器１２は、金属製の中空箱形であり、接地されている。成膜容器１２の内部には、ガス供給部１４から酸素ガスが供給される左壁側に、２本のアンテナ素子２６ａ、２６ｂからなるアンテナアレイ２８が配設され、上壁と下壁との間に、ヒータ３０を内蔵する基板ステージ３２が水平に配設されている。アンテナアレイ２８は、各々のアンテナ素子２６ａ、２６ｂによって構成される仮想平面が基板ステージ３２と平行に配設されている。
【００３６】
アンテナアレイ２８は、酸化ガスを用いてプラズマを発生するものであり、成膜室４８の供給孔２０ｂが形成された左壁と基板ステージ３２との間の空間、さらに厳密には、供給孔２０ｂが形成された左壁と基板ステージ３２上に基板４２が載置される位置の左壁側の端部との間の空間に配設されている。
【００３７】
別の言い方をすると、アンテナアレイ２８は、基板ステージ３２上に基板４２が載置される位置よりも、さらに厳密には、基板ステージ３２上に基板４２が載置される位置の、供給孔２０ｂが形成された成膜容器１２の側壁側の端部よりも、供給孔２０ｂから基板ステージ３２に向けて供給され、さらには、排気孔２４から排気される酸化ガスのガス流方向の上流側の空間に配設されている。
【００３８】
つまり、ＡＬＤ装置１０では、リモートプラズマ方式のように、アンテナアレイ２８により基板４２から離れた場所でプラズマが発生され、酸化ガスがプラズマによって生成される酸素ラジカル（中性ラジカル）が基板４２の全域にわたって拡散される。
【００３９】
アンテナアレイ２８を用いることにより、安定的に高密度なプラズマを発生させ、大面積の基板４２に酸素ラジカルを略均一に供給することができ、ＡＬＤ法による成膜で酸化反応活性を高めることができる。また、アンテナアレイ２８は、基板４２上方ではなく、基板４２端部から離れた場所に配設されるので、形成される膜のプラズマによるダメージを低減し、しかも、アンテナアレイ２８近傍で発生されたパーティクルが直接基板４２上に落下することがなく、基板４２が汚染されることを大幅に低減することができる。
【００４０】
図３に上方からの平面図を示すように、高周波電力供給部３４で発生されたＶＨＦ帯（例えば、８０ＭＨｚ）の高周波電力（高周波電流）が分配器３６で分配され、インピーダンス整合器３８ａ、３８ｂを介して、各々のアンテナ素子２６ａ、２６ｂに供給される。インピーダンス整合器３８ａ、３８ｂは、高周波電源供給部３４が発生する高周波電力の周波数の調整とともに用いられ、プラズマの生成中にアンテナ素子２６ａ、２６ｂの負荷の変化によって生じるインピーダンスの不整合を是正する。
【００４１】
アンテナ素子２６ａ、２６ｂは、例えば、銅、アルミニウム、白金等の導電体からなる棒状のモノポールアンテナ（アンテナ本体）３９ａ、３９ｂが、例えば、石英やセラミックスなどの誘電体からなる円筒部材４０ａ、４０ｂに収納されて構成されている。アンテナ本体３９ａ、３９ｂを誘電体で覆うことにより、アンテナとしての容量とインダクタンスが調整され、その長手方向に沿って高周波電力を効率よく伝播させることができ、アンテナ素子２６ａ、２６ｂから周囲に電磁波を効率よく放射させることができる。
【００４２】
各々のアンテナ素子２６ａ、２６ｂは、供給孔２０ｂから基板ステージ３２に向けて供給される酸化ガスのガス流方向に対して直交する方向に延びるように、電気的に絶縁されて成膜容器１２側壁に取り付けられている。また、各々のアンテナ素子２６ａ、２６ｂは、所定の間隔、例えば、５０ｍｍ間隔離れて平行に配設されており、隣接して配設されたアンテナ素子２６ａ、２６ｂ間の給電位置が互いに対向する側壁になるように（給電方向が互いに逆向きになるように）配設されている。これにより、電磁波はアンテナアレイ２８の仮想平面にわたって均一に形成される。
【００４３】
アンテナ素子２６ａ、２６ｂの長手方向の電界強度は、高周波電力の供給端でゼロ、先端部（供給端の逆端）で最大となる。従って、アンテナ素子２６ａ、２６ｂの給電位置が互いに対向する側壁になるように配設し、それぞれのアンテナ素子２６ａ、２６ｂに、互いに反対方向から高周波電力を供給することにより、それぞれのアンテナ素子２６ａ、２６ｂから放射される電磁波が合成されて均一なプラズマが形成され、膜厚が均一な膜を形成することができる。
【００４４】
各々のアンテナ素子２６ａ、２６ｂは、基板ステージ３２の面（基板４２の載置面）と平行な方向に配置され、複数のアンテナ素子２６ａ、２６ｂの配列方向は、基板ステージ３２の載置面と平行な方向である。
【００４５】
アンテナ素子２６ａ、２６ｂは、本出願人が特許文献１で提案したものである。例えば、アンテナ本体３９ａ、３９ｂの直径は約６ｍｍ、円筒部材４０ａ、４０ｂの直径は約１２ｍｍである。成膜室４８内の圧力が２０Ｐａ程度の場合、高周波電力供給部３４から約１５００Ｗの高周波電力を供給すると、アンテナ素子２６ａ、２６ｂのアンテナ長が、高周波電力の波長の（２ｎ＋１）／４倍（ｎは０または正の整数）に等しい場合に定在波が生じて共振し、アンテナ素子２６ａ、２６ｂの周囲にプラズマが発生される。
【００４６】
続いて、基板ステージ３２は、成膜容器１２の内壁面よりも小さい寸法の、例えば矩形の金属板であり、パワーシリンダなどの昇降機構４４により上下に昇降される。成膜容器１２内部には、側壁の内壁面から中心部に向かって突出する突出部４９と基板ステージ３２の上昇位置との間にヒータストッパ（すなわち、基板ステージ３２のストッパ）４６が設けられている。突出部４９の縁部上面および基板ステージ３２の縁部上面には、ヒータストッパ４６の側面の高さに相当するＬ字型の段差が設けられている。
【００４７】
基板ステージ３２が上昇されると、ヒータストッパ４６下面と基板ステージ３２縁部上面の段差部とが当接して、基板ステージ３２上面の高さが、ヒータストッパ４６上面の高さ（すなわち、突出部４９の上面の高さ）と略同一高さ（面一）となるように位置決めされる。この時、成膜容器１２の内部は、基板ステージ３２よりも上側の空間である成膜室４８と、基板ステージ３２の下側の空間である真空室５０とに分離され、真空室５０内が排気部１７により真空引きされることによって、成膜室４８は密閉される。
【００４８】
すなわち、図１に示すように、成膜室４８の上壁は面一に形成されており、かつ、基板ステージ３２の上面を含む、成膜室４８の下壁は、基板４２上に所定の膜を形成する時に面一となるように形成されている。なお、成膜室４８の上壁を面一に形成することは必須ではない。
【００４９】
一方、基板ステージ３２が下降されると、ヒータストッパ４６下面と基板ステージ３２縁部上面の段差部との間には所定間隔の隙間５１ができる。成膜室４８に供給された原料ガス等の排気時に基板ステージ３２を下降させることによって、成膜室４８に供給された成膜ガスを、この隙間５１から、もしくは、この隙間５１および排気孔２４の両方から排気させることも可能である。隙間５１の寸法は排気孔２４の寸法に比べて大きいため、成膜ガスを成膜室４８から高速に排気することができる。
【００５０】
次に、ＡＬＤ装置１０の成膜時の動作を説明する。
以下の説明は、縦３７０ｍｍ×横４７０ｍｍ角の基板４２表面にＳｉＯ2膜を形成した場合の一例である。
【００５１】
成膜時には、昇降機構４４により、基板ステージ３２が下降され、真空室５０内において基板ステージ３２上面に基板４２が載置される。その後、基板ステージ３２は、基板ステージ３２縁部上面がヒータストッパ４６下面に当接する位置まで上昇され、成膜室４８が密閉される。また、基板ステージ３２がヒータ３０で加熱され、基板ステージ３２上に載置された基板４２は、成膜が終了するまで所定の温度、例えば、４００℃程度に保持される。
【００５２】
ガス供給部１４から成膜室４８内に、Ｓｉを含む原料ガスが約１秒間図１中右斜め下方向へ供給され、２０Ｐａ程度の圧力とされる。これにより、基板４２表面に原料ガスが吸着される。なお、この時、アンテナ素子２６によりプラズマは発生されない。
【００５３】
ここで、図１に示すように、ガス供給部１４から成膜室４８内に、原料ガスを右斜め下方向に向かって供給することにより、原料ガスは、成膜室４８の下面（基板ステージ３２、ヒータストッパ４６、突出部４９の上面を含む）に当たって流速が抑制されてから基板４２表面に拡散される。原料ガスが、基板４２表面はもちろん、アンテナ素子の表面にも直接当たらないため、アンテナ素子の表面に膜が堆積しにくい構造である。そのため、成膜レートの向上、パーティクルの発生の低減という優れた効果を得ることができる。
【００５４】
続いて、原料ガスの供給が停止され、基板４２表面に吸着された原料ガス以外の余剰の原料ガスが、排気部１６により成膜室４８から約１秒間水平方向へ排気される。この時、ガス供給部１４から、供給管１８ａおよび供給孔２０ａを介して成膜室４８内にパージガス（不活性ガス）を供給しながら、排気部１６により、成膜室４８内に供給された原料ガスを排気しても良い。
【００５５】
続いて、ガス供給部１４から成膜室４８内部へ酸化ガスが約１秒間水平方向へ供給される。この時同時に、高周波電力供給部３４から各々のアンテナ素子２６ａ、２６ｂに約１５００Ｗの高周波電力が供給される。これにより、各々のアンテナ素子２６ａ、２６ｂの周囲に酸化ガスによってできるプラズマが発生され、このプラズマによって酸素ラジカルが生成される。酸素ラジカルは基板４２表面の全域に拡散され、基板４２表面に吸着された原料ガスが酸化されてＳｉＯ2膜が形成される。
【００５６】
その後、酸化ガスの供給およびアンテナ素子２６ａ、２６ｂへの高周波電力の供給（すなわち、プラズマの発生）が停止され、酸化に寄与しない余剰の酸化ガスや反応生成物が排気部１６により成膜室４８から約１秒間水平方向に排気される。この時、ガス供給部１４から、供給管１８ｂおよび供給孔２０ｂを介して成膜室４８内にパージガスを供給しながら、排気部１６により、成膜室４８内に供給された酸化ガスを排気しても良い。
【００５７】
以上のように、原料ガスの供給→余剰原料ガスの排気→酸化ガスの供給→余剰酸化ガスの排気からなる一連の工程により、基板４２上にＳｉＯ2膜が原子層単位で形成される。この工程を数回繰り返すことにより、基板４２上に所定膜厚のＳｉＯ2膜が形成される。
【００５８】
なお、本発明において形成する膜は何ら限定されない。また、原料ガスは、形成する膜に応じて適宜決定すべきものである。
【００５９】
例えば、基板上に酸化膜を形成する場合、反応ガスの１つとしてＯを含む酸化ガスが用いられ、窒化膜を形成する場合、反応ガスの１つとしてＮを含む窒化ガスが用いられる。原料ガスは、酸化膜を形成する場合、形成する酸化膜を構成する元素のうち、Ｏ以外の元素を主成分とする反応ガスである。また、原料ガスは、窒化膜を形成する場合、形成する窒化膜を構成する元素のうち、Ｎ以外の元素を主成分とする反応ガスである。
【００６０】
また、基板上に膜を形成する場合、成膜容器内の圧力、温度、処理時間、ガス流量などは、形成する膜の膜種、成膜容器および基板の寸法等に応じて適宜決定すべきものであり、上記実施形態に限定されない。また、成膜容器および基板ステージの材質、形状、寸法も何ら限定されない。
【００６１】
アンテナアレイは、ガス供給部から酸化ガスが水平方向に供給される成膜容器の側壁と、基板ステージ上に基板が載置される位置の、酸化ガスが供給される成膜容器の側壁側端部との間の空間に設ける。アンテナ素子の本数に制限はないが、発生されるプラズマの均一性を考慮して、隣接するアンテナ素子間で給電位置が互いに対向する側壁になるように配設することが望ましい。また、アンテナ素子の配置、寸法等も特に制限はない。
【００６２】
例えば、図１に示したように、複数のアンテナ素子の各々を水平方向に一行に配置しても良いし、図４に示すように、垂直方向に一列に配設しても良い。また、図５（Ａ）に示すように、アンテナ素子の各々を水平方向に２行以上に分けて配置しても良いし、図５（Ｂ）に示すように、垂直方向に２列以上に分けて配置しても良い。この時、隣接するアンテナ素子の行ないし列は、アンテナ素子の位置が互い違いとなるように配置することが望ましい。
【００６３】
本発明のＡＬＤ装置においては、アンテナアレイの、酸化ガスのガス流方向の下流側の端部と、基板ステージ上に基板が載置される位置の、アンテナアレイ側の端部と、の間の成膜容器の壁に、原料ガスの供給孔が設けられる。原料ガスを成膜容器（成膜室）の上壁側から供給することは必須ではなく、成膜容器の上壁、側壁（酸素ガスの供給孔が形成されていない側壁）、下壁（突出部４９、ヒータストッパ４６、基板ステージ３２を含む）のどこから原料ガスを供給する構成としても良い。
【００６４】
図１に示すように、原料ガスのガス流が、基板ステージ３２の方向に向かって斜めに供給されるように、原料ガスの供給孔２０ａの向きを設定することにより、原料ガスが、アンテナアレイ２８側よりも基板ステージ３２側の方に向かって拡散されやすくなる。
【００６５】
また、ガス供給部から成膜容器内に原料ガスを供給する時、原料ガスのガス流が、基板ステージに到達する前に、成膜容器の内壁（上壁、側壁および下壁のいずれか）に当たるように、原料ガスの供給孔の向きが設定されていることが望ましい。これにより、原料ガスの流速が抑えられてから原料ガスが基板に供給されるため、成膜むらが発生することを抑制できる。
【００６６】
また、本発明のＡＬＤ装置において、昇降機構４４および真空室５０は必須の構成要素ではない。昇降機構４４と真空室５０がない場合の、本発明のＡＬＤ装置の構成は、例えば、図１に示すＡＬＤ装置１０において、供給管１８ａ、１８ｂを含むガス供給部１４、基板ステージ３２を含む成膜室４８、排気管２２を含む排気部１６などからなる構造となる。この場合、成膜容器１２は成膜室４８となる。
【００６７】
本発明は、基本的に以上のようなものである。
以上、本発明の原子層成長装置について詳細に説明したが、本発明は上記実施形態に限定されず、本発明の主旨を逸脱しない範囲において、種々の改良や変更をしてもよいのはもちろんである。
【図面の簡単な説明】
【００６８】
【図１】本発明の原子層成長装置の構成を表す一実施形態の概略図である。
【図２】図１に示す供給孔の詳細構成を表す概略図である。
【図３】図１に示すアンテナアレイの構成を表す平面概略図である。
【図４】アンテナ素子の配置を表す別の例の断面概念図である。
【図５】（Ａ）および（Ｂ）は、それぞれ、アンテナ素子の配置を表すさらに別の例の断面概念図である。
【図６】従来の原子層成長装置の構成を表す一例の概略図である。
【図７】図６に示すアンテナアレイの構成を表す平面概略図である。
【符号の説明】
【００６９】
１０，７０  原子層成長装置（ＡＬＤ装置）
１２  成膜容器
１４，１５  ガス供給部
１６，１７  排気部
１８ａ、１８ｂ、１９ａ、１９ｂ  供給管
２０ａ、２０ｂ、２１ａ、２１ｂ  供給孔
２２，２３  排気管
２４，２５  排気孔
２６，２６ａ、２６ｂ  アンテナ素子
２８  アンテナアレイ
２９  シャワーヘッド
３０  ヒータ
３２  基板ステージ
３４  高周波電力供給部
３６  分配器
３８，３８ａ、３８ｂ  インピーダンス整合器
３９，３９ａ、３９ｂ  アンテナ本体
４０，４０ａ、４０ｂ  円筒部材
４２  成膜対象基板（基板）
４４  昇降機構
４６  ヒータストッパ
４８  成膜室
４９  突出部
５０  真空室
５１  隙間
５２  孔
５４  シャワーヘッド
５６  拡散室
【図１】
0005078656.tif 000002
【図２】
0005078656.tif 000003
【図３】
0005078656.tif 000004
【図４】
0005078656.tif 000005
【図５】
0005078656.tif 000006
【図６】
0005078656.tif 000007
【図７】
0005078656.tif 000008